Термостойкое взрывчатое вещество
HEAT-RESISTANT EXPLOSIVE

Изобретение относится к области оборонной техники.
Предлагается мощный термостойкий взрывчатый состав на основе гексогена, алюминиевого порошка и термостойкой высокомолекулярной связки, например силиконового каучука CКTH-I и отвердителя К-I (К-I - это раствор дибутилдилауринат олова в тетраэтоксисилане в соотношении 1:1.)
В современной военной технике возникла необходимость эксплуатации разрывных зарядов в условиях повышенных температур. Причем разрывные заряды в жестких температурных условиях должны сохранять свою физическую структуру и боевые качества в течение определенного времени, так, например, для стержневых боевых частей ракет заряд должен выдерживать 170-180°C в течение 5-6 часов, для авиабомб - 160-165°C и т.д.
На сегодняшний день известно применение термостойких составов только нефтяной и газовой промышленности.
Для этих целей применяются заряды небольших размеров, изготовленные методом прессования. Метод прессования не приемлем для изделий, имеющих сравнительно большой заряд /ввиду отсутствия мощных прессов на специализированных заводах/ и сложную конфигурацию /для того круга изделий, для которых нужны термостойкие заряды/.
Целью предлагаемого изобретения является создание технологического литьевого состава, способного заполнять изделия любой конфигурации под небольшим давлением.
Сущность изобретения заключается в создании мощного термостойкого взрывчатого состава, в котором применяется термостойкий силиконовый каучук, в количестве, достаточном для обеспечения литьевых свойств состава.
Состав в каморе боеприпаса отверждается при комнатной температуре, благодаря применяемому отвердителю К-I.
Индексация и рецептура состава приводится ниже.
№ п/п
Перечень компонентов состава
Индекс состава
С-1
С-2A
С-2АБ
содержание компонентов, %
1.
Гексоген ГОСТа 5207-61
25
67
15
2.
Гексоген сорта Б ТУ-9-07-63
60
-
55
3.
Алюминиевый порошок ПА-4 ГОСТа 6058-51
-
15
15
4.
CКTH-I МРТУ 383 №200-65
13,9
16,7
13,9
5.
К-I МРТУ 6-02-359-68
1,1
1,3
1,1
Соотношение CKTH-I и K-I может меняться в зависимости от заданной живучести состава.
Основные характеристики составов определенные по общепринятым методикам, приводятся в таблице 1.
Была определена термостойкость зарядов весом 500 г /диаметр заряда 75 мм, высота 70 мм/ из состава С-2А в условиях воздуха.
Заряды были протермированы при 170°C в течение 6 часов, в результате чего они сохранили свою монолитность и структуру.
Приготовление составов может быть осуществлено в смесителях типа Вернер-Пфлейдерера. Реологические свойства составов позволяют снаряжать изделия известными методами литья: литьем под давлением, уплотнением при вибрации с пригрузом, экструзией.